(57)【要約】【課題】ポリマーの分別方法【解決手段】  少なくとも１つの分極性官能基を有する溶媒、および沈殿剤を使用する、強誘電体、好ましくはフッ化ビニリデンポリマーの分別方法が提供される。分別された強誘電性ポリマーの組成は、該ポリマーから調製される強誘電性フィルムの特性を調整するように選択される。分別されたフッ化ビニリデンポリマーを使用して形成されたフィルムは、特に粗さおよび結晶ドメインサイズに関して改良された特性を有し、しかもデータ処理デバイスに使用するための適合性を有する。【選択図】なし【特許請求の範囲】
【請求項１】
フッ化ビニリデンポリマーの分別方法であって、
フッ化ビニリデンポリマーと溶媒とを含有する溶液に沈殿剤を加えて混合物を形成する工程
（ここで、溶媒は分極性官能基を少なくとも１つ有するものであり、沈殿剤は溶媒と相溶性であり、さらに沈殿剤はフッ化ビニリデンポリマーの分子量に基づいて第一の温度で前記混合物とフッ化ビニリデンポリマーの画分との間で固−液相分離を生じるのに十分な量で加えられるものとする）；および
重量分別されたフッ化ビニリデンポリマーを前記混合物から単離する工程
を含むフッ化ビニリデンポリマーの分別方法。
【請求項２】
フッ化ビニリデンポリマーが
１０〜９０モル％のフッ化ビニリデン；および
１０〜９０モル％のトリフルオロエチレン
を含む請求項１記載の方法。
【請求項３】
フッ化ビニリデンポリマーが強誘電性である請求項１記載の方法。
【請求項４】
重量分別されたフッ化ビニリデンポリマーの分子量分布比率が１．３未満である請求項１記載の方法。
【請求項５】
さらに前記混合物を単一相を形成するのに十分な第二の温度まで加熱する工程；および
該混合物をフッ化ビニリデンポリマーの分子量に基づいて前記混合物とフッ化ビニリデンポリマーの画分との間で固−液相分離を生じるのに有効な第三の温度まで冷却する工程
を含む請求項１記載の方法。
【請求項６】
強誘電性ポリマーの分別方法であって、
強誘電性ポリマーと溶媒とを含有する溶液に沈殿剤を加えて混合物を形成する工程
（ここで、溶媒は分極性官能基を少なくとも１つ有するものであり、沈殿剤は溶媒と相溶性であり、さらに沈殿剤は強誘電性ポリマーの分子量に基づいて第一の温度で前記混合物と強誘電性ポリマーの画分との間で固−液相分離を生じるのに十分な量で加えられるものとする）；および
分別された強誘電性ポリマーを前記混合物から単離する工程
（ここで、単離された画分は前記溶液に溶解された最初の強誘電性ポリマーの分子量分布よりも狭い分子量分布を有する）
を含む強誘電性ポリマーの分別方法。
【請求項７】
重量分別されたポリマーの分子量分布比率が１．３未満である請求項６記載の方法。
【請求項８】
さらに前記混合物を単一相を形成するのに十分な第二の温度まで加熱する工程；および該混合物をポリマーの分子量に基づいて前記混合物と強誘電性ポリマーの画分との間で固−液相分離を生じるのに有効な第三の温度に冷却する工程
を含む請求項６記載の方法。
【請求項９】
１．３未満の分子量分布比率を有する強誘電性ポリマー。
【請求項１０】
ポリマーがフッ化ビニリデンポリマーであって、任意に強誘電性である請求項９記載の強誘電性ポリマー。
【請求項１１】
請求項９記載の強誘電性ポリマーを含むフィルムであって、２０〜１５０ナノメートルの厚みを有するフィルム。
【請求項１２】
請求項１１記載のフィルムを含むデータ処理デバイスであって、
前記フィルムが第一の電極構造物および第二の電極構造物と接触する連続層であり、前記第一の電極構造物および第二の電極構造物はそれぞれ該電極構造物同士が相互に実質的に直角なｘ、ｙマトリックスを形成するような実質的に相互に平行な帯状電極を構成するものであり、さらに電極マトリックスのｘ電極とｙ電極の間の交点で強誘電性フッ化ビニリデンポリマーフィルムの一部がデータ処理デバイスを形成するために電気的に連結された論理素子を形成するものであるデータ処理デバイス。
【請求項１３】
請求項９記載の強誘電性ポリマーを含む物品。
【発明の詳細な説明】
【技術分野】
【０００１】
本発明は、ポリマーの混合物を分別する方法、分別に使用する溶媒、およびこれによって得られる分別されたポリマーであって強誘電性ポリマーフィルムの形成に有用なポリマーに関する。
【背景技術】
【０００２】
強誘電体は、外部電界を印加することによって永続的な電気分極を示すことができる誘電体の一分類である。強誘電材料をデータ処理デバイスに使用することがＧｕｄｅｓｅｎらの米国特許出願公開第２００２／００４４４８０号に記載されており、これはデータ伝送媒体として強誘電材料の薄膜を含む強誘電性データ処理デバイスに関する。該薄膜は無機材料、セラミック材料、ポリマーまたは液晶であり得る。しかし、Ｇｕｄｅｓｅｎは強誘電性フィルムをどのようにして調製するかについては開示していない。データ処理デバイスにおける強誘電性ポリマーの使用もまた、例えば、Ｙ．Ｔａｊｉｔｓｕらによって「Ｉｎｖｅｓｔｉｇａｔｉｏｎ  ｏｆ  Ｓｗｉｔｃｈｉｎｇ  Ｃｈａｒａｃｔｅｒｉｓｔｉｃｓ  ｏｆ  Ｖｉｎｙｌｉｄｅｎｅ  Ｆｌｕｏｒｉｄｅ／Ｔｒｉｆｌｕｏｒｏｅｔｈｙｌｅｎｅ  Ｃｏｐｏｌｙｍｅｒｓ  ｉｎ  Ｒｅｌａｔｉｏｎ  ｔｏ  Ｔｈｅｉｒ  Ｓｔｒｕｃｔｕｒｅｓ」（Ｊａｐａｎｅｓｅ  Ｊｏｕｒｎａｌ  ｏｆ  Ａｐｐｌｉｅｄ  Ｐｈｙｓｉｃｓ、Ｖｏｌｕｍｅ  ２６、ｐｐ．５５４−５６０、１９８７）に記載されている。
【０００３】
ある種のフッ化ビニリデンポリマーのみが強誘電性であり、強誘電性の存在は少なくとも一部分はフィルムの履歴、例えばフィルムの熱履歴およびフィルムを形成するのに使用された溶媒によることが知られている。例えば、Ｃｈｏによる文献Ｐｏｌｙｍｅｒ、Ｖｏｌｕｍｅ  １５、ｐ．６７（１９９１）のアブストラクトを参照せよ。最近、Ｔａｓｈｉｒｏらは  Ｍａｃｒｏｍｏｌｅｃｕｌｅｓ、Ｖｏｌｕｍｅ  ３５、ｐ．７１４（２００２）において、種々のフッ化ビニリデンの結晶形態について詳細な構造分析を行った。フッ化ビニリデンポリマーは４種類の異なる結晶形態で生じ、その全ては単斜晶系である。理論によって束縛されるものではないが、Ｉ型はＣＦ２双極子がｂ結晶軸に沿って互いに対して平行している極性構造を形成する平面ジグザグ鎖を本質的に有する。これらの鎖は緊密にパッキングされており、大きな結晶を形成する傾向を持つ。ＩＩ型においては、ＣＦ２双極子はｂ軸に沿って反平行様式でパッキングされている。従って、ＩＩ型は無極性であり、Ｉ型よりも緊密にパッキングされていない。ＩＩＩ型もまた緊密にパッキングされた極性単位格子であり、ジメチルアセトアミドまたはジメチルホルムアミドなどの高極性溶媒（しかし必ずしも水素結合ではない）からキャスティングによって得られる。またＩＩＩ型は、ＩＩ型またはＩＶ型を高温でアニーリングすることによっても得ることができる。最後に、ＩＶ型は、鎖が平行様式でパッキングされている極性構造である。また、ＩＶ型は、ＩＩ型と相互転換することができるため強誘電特性の観点から望ましい型である。フッ化ビニリデンのコポリマーは同様の特徴を示す。
【０００４】
強誘電性のほかに、別の多数の特性が強誘電性ポリマーフィルムの機能および使用において重要であり、これには例えばヒステリシスに関連した諸特性〔例えば、飽和電位、保磁力（ｃｏｅｒｃｉｖｅ  ｆｉｅｌｄ  ｓｔｒｅｎｇｔｈ）および誘電率〕；信頼性〔例えば、疲労、老化、時間依存性絶縁破壊、インプリント（ｉｍｐｒｉｎｔ）および弛緩〕；およびフィルムのキュリー転移温度などの熱力学的性質が挙げられる。多数の因子がこれらの特性に影響を及ぼす可能性があり、例えば強誘電性ポリマーの組成、および個々のフィルムに加えられた熱負荷などの履歴因子、フィルムを調製する方法、フィルムを調製するのに使用された溶媒、およびフィルムに加えられた機械的応力が挙げられる。フッ化ビニリデンフィルムを形成するのに使用する技術を改良する試みは幾つかなされたが、一方フッ化ビニリデンポリマーそれ自体の組成を制御することはあまり重要視されていなかった。
【０００５】
フッ化ビニリデンポリマーの典型的な合成方法は、前記の特性が異なるポリマーの混合物を生成する。例えば、Ｆｕｒｕｋａｗａらは  Ａｄｖ．Ｃｏｌｌｏｉｄ  ａｎｄ  Ｉｎｔｅｒｆａｃｅ  Ｓｃｉ．、Ｖｏｌ．７１−７２，ｐ．１８３（１９９７）において、複数のフッ化ビニリデン−トリフルオロエチレンコポリマーのポリマー組成と、キュリー温度（すなわち強誘電状態と常誘電状態の間の転移が生じる温度）との間の関係を論じ、キュリー温度が組成に極めて影響されやすいということを見出している。さらに、Ａｍｂａｌａｎｇｏｄａｇｅらによって、Ａｐｐｌ．Ｓｕｒｆ．Ｓｃｉ／Ｖｏｌ．１７５−１７６、ｐｇ．３８６（２００１）において論じられているように、組成は強誘電性フッ化ビニリデン−ヘキサフルオロプロピレンコポリマーの分極においてフルスケールの変異に影響を及ぼす。
【０００６】
Ｋａｐｐｌｅｒの米国特許第４，９４６，９１３号は、ポリマーを形成するための反応条件（すなわち、加えるモノマーの添加の速度、時間、温度、圧力、「保護コロイド」および反応開始剤）の調節による強誘電性のフッ化ビニリデンとトリフルオロエチレンのコポリマーのモル組成および分子量の制御に関する。しかし、特に、強誘電性ポリマーの分子量分布を調節または最適化する方法については報告が見られない。
【０００７】
分子量分布を調節する一般的な方法としては、クロマトグラフ分離および混合溶媒分別などの方法が挙げられる。「Ｐｏｌｙｍｅｒ  Ｆｒａｃｔｉｏｎａｔｉｏｎ」、（Ｓｐｒｉｎｇｅｒ−Ｖｅｒｌａｇ、（１９９４）、Ｃｈａｐｔｅｒ  ４、Ｆｒａｎｃｕｓｋｉｅｗｉｃｚ著）に記載されているように、混合溶媒分別においては、溶解したポリマーの溶液を、溶媒混和性のポリマー沈殿剤（非溶媒もしくは貧溶媒ともいう）で処理し、それによってポリマーの一部を前記溶液から分離する。次いで、この沈殿したポリマーの種々の画分を所望の結果に合わせて取り出すことができる。溶媒と沈殿剤の両方の選択において考慮すべき３つの因子として、溶媒の溶解力、沈殿剤の沈殿力、および溶媒と沈殿剤の混和性が挙げられる。Ｆｒａｎｃｕｓｋｉｅｗｉｃｚによれば、溶媒も沈殿剤もあまり強すぎないものであるべきであり、溶媒−沈殿剤系は温度に対して高い感受性を示すべきであり、さらにこの系はポリマーよりも低い密度を有するべきである。しかし、本発明者らは、これらの因子単独では、得られる結果が狭い分子量分布および特定の組成であるようなフッ化ビニリデンポリマーの効果的な分別方法を提供するのに不十分であることを見出した。
【０００８】
Ｒａｄｏｓｚに付与された米国特許第５，２６４，５３６号には、反応条件を単に制御することによって達成することができる分子量分布を越えてポリオレフィン類の分子量分布をさらに狭めるためのポリマー混合物の混合溶媒分別法の使用が開示されている。強誘電性ポリマーの分別は開示されていない。しかし、この方法は、実用的な制限を有する超臨界（ｓｕｐｅｒｃｒｉｔｉｃａｌ）溶媒の使用を必要とする。また、方法がフッ化ビニリデンポリマー、特に強誘電性フッ化ビニリデンポリマーに適用できることは示されていない。従って、狭い分子量分布、特にフィルム、特に記憶デバイスとして使用するのに適したフィルムの製造を可能にする重量分布を有する強誘電性ポリマーの経済的で、高い再現性の製造方法に対する要求が依然として存在する。
【０００９】
【特許文献１】米国特許出願公開第２００２／００４４４８０号明細書
【特許文献２】米国特許第４，９４６，９１３号明細書
【特許文献３】米国特許第５，２６４，５３６号明細書
【非特許文献１】Ｙ．Ｔａｊｉｔｓｕら著、「Ｉｎｖｅｓｔｉｇａｔｉｏｎ  ｏｆ  Ｓｗｉｔｃｈｉｎｇ  Ｃｈａｒａｃｔｅｒｉｓｔｉｃｓ  ｏｆ  Ｖｉｎｙｌｉｄｅｎｅ  Ｆｌｕｏｒｉｄｅ／Ｔｒｉｆｌｕｏｒｏｅｔｈｙｌｅｎｅ  Ｃｏｐｏｌｙｍｅｒｓ  ｉｎ  Ｒｅｌａｔｉｏｎ  ｔｏ  Ｔｈｅｉｒ  Ｓｔｒｕｃｔｕｒｅｓ」、Ｊａｐａｎｅｓｅ  Ｊｏｕｒｎａｌ  ｏｆ  Ａｐｐｌｉｅｄ  Ｐｈｙｓｉｃｓ、Ｖｏｌｕｍｅ  ２６、ｐｐ．５５４−５６０、１９８７
【非特許文献２】Ｃｈｏ著、Ｐｏｌｙｍｅｒ、Ｖｏｌｕｍｅ  １５、ｐ．６７（１９９１）
【非特許文献３】Ｔａｓｈｉｒｏら著、Ｍａｃｒｏｍｏｌｅｃｕｌｅｓ、Ｖｏｌｕｍｅ  ３５、ｐ．７１４（２００２）
【非特許文献４】Ｆｕｒｕｋａｗａら著、Ａｄｖ．Ｃｏｌｌｏｉｄ  ａｎｄ  Ｉｎｔｅｒｆａｃｅ  Ｓｃｉ．、Ｖｏｌ．７１−７２，ｐ．１８３（１９９７）
【非特許文献５】Ａｍｂａｌａｎｇｏｄａｇｅら著、Ａｐｐｌ．Ｓｕｒｆ．Ｓｃｉ／Ｖｏｌ．１７５−１７６、ｐｇ．３８６（２００１）
【非特許文献６】「Ｐｏｌｙｍｅｒ  Ｆｒａｃｔｉｏｎａｔｉｏｎ」、（Ｓｐｒｉｎｇｅｒ−Ｖｅｒｌａｇ、（１９９４）、Ｃｈａｐｔｅｒ  ４、Ｆｒａｎｃｕｓｋｉｅｗｉｃｚ著）
【発明の開示】
【課題を解決するための手段】
【００１０】
本発明の一つの態様において、フッ化ビニリデンポリマーの分別方法は、フッ化ビニリデンポリマーと溶媒とを含有する溶液に沈殿剤を加えて混合物を形成し（但し、溶媒は分極性官能基を少なくとも１つ有するものであり、沈殿剤は溶媒と相溶性であり、さらに沈殿剤はフッ化ビニリデンポリマーの分子量に基づいて第一の温度で前記混合物とフッ化ビニリデンポリマーの画分との間で固−液相分離を生じるのに十分な量で加えられるものとする）；次いで重量分別されたフッ化ビニリデンポリマーを前記混合物から単離することを含む。
【００１１】
別の態様において、前記の方法によって製造されるフッ化ビニリデンポリマー、前記の方法によって製造されるフッ化ビニリデンポリマーを含むフィルム、前記の方法によって製造されるフッ化ビニリデンポリマーを含むフィルムの製造方法、および該フィルムを含むデータ処理デバイスであって該データ処理デバイスに使用されるフィルムが強誘電性であるデータ処理デバイスが提供される。
【００１２】
本発明の別の態様において、１．３未満の分子量分布比率を有するフッ化ビニリデンポリマーが提供される。
【００１３】
別の態様において、１．３未満の分子量分布比率を有するフッ化ビニリデンポリマーを含むフィルム、１．３未満の分子量分布比率を有するフッ化ビニリデンポリマーを含むフィルムの製造方法、および該フィルムを含むデータ処理デバイスであって該データ処理デバイスに使用されるフィルムが強誘電性であるデータ処理デバイスが提供される。
【００１４】
本発明のさらに別の態様において、強誘電性ポリマーと溶媒とを含有する溶液に沈殿剤を加えて混合物を形成し（但し、溶媒は分極性官能基を少なくとも１つ有するものであり、沈殿剤は溶媒と相溶性であり、さらに沈殿剤は強誘電性ポリマーの分子量に基づいて第一の温度で前記混合物と強誘電性ポリマーの画分との間で固−液相分離を生じるのに十分な量で加えられるものとする）；次いで重量分別された強誘電性ポリマーを前記混合物から単離することを含む強誘電性ポリマーの分別方法が提供される。
【００１５】
別の態様において、前記の方法によって製造される強誘電性ポリマー、前記の方法によって製造される強誘電性ポリマーを含むフィルム、前記の方法によって製造される強誘電性ポリマーを含むフィルムの製造方法、および該フィルムを含むデータ処理デバイスが提供される。
【００１６】
本発明のさらに別の態様において、１．３未満の分子量分布比率を有する強誘電性ポリマーが提供される。
【００１７】
別の態様において、１．３未満の分子量分布比率を有する強誘電性ポリマーを含むフィルム、１．３未満の分子量分布比率を有する強誘電性ポリマーを含むフィルムの製造方法、および該フィルムを含むデータ処理デバイスが提供される。
【発明の効果】
【００１８】
強誘電性ポリマーの諸特性、例えば溶解度、皮膜形成特性、キャストフィルムの表面粗さ、および結晶化度などの、制御および改良は、前記ポリマーの分子量および分子量分布（多分散性）を制御することによって達成することができると意外にも知見された。かかる制御、特により低い多分散性は、混合溶媒分別法によって確実に且つ経済的に得ることができる。
【００１９】
さらに、混合溶媒分別法のための溶媒の選択がポリマー画分の分子量分布および組成に影響を及ぼすことが意外にも知見された。特に、溶媒はわずかにまたは中程度に極性であり且つ分極性を有するように選択される。分極性および低い極性乃至中程度の極性の組み合わせを有する溶媒の選択は、特定の特性、特に多分散性を有する強誘電性ポリマーの優れた分離をもたらす。
【発明を実施するための最良の形態】
【００２０】
強誘電特性を示し、且つ強誘電性ポリマーフィルムの形成に適した有機ポリマーとしては、フッ化ビニリデン、トリフルオロエチレン、クロロトリフルオロエチレン、ヘキサフルオロプロペン、塩化ビニリデン、フッ化ビニル、塩化ビニル、または前記のモノマーの少なくとも１つを含有する混合物から誘導されるポリマーが挙げられる。他の有機ポリマー、例えばある種のナイロン類もまた強誘電特性を有することが知られている。前記のように、これらのポリマーのある種の型のみが強誘電性であり得る。本明細書で使用する「強誘電性ポリマー」という用語は、強誘電特性を有するかまたは例えば加熱処理によって強誘電特性を有することができるポリマーを包含する。
【００２１】
フッ化ビニリデンポリマーが好ましい強誘電性ポリマーである。本明細書で使用するフッ化ビニリデンポリマーとは、フッ化ビニリデンから誘導されるホモポリマーをいうか、あるいはフッ化ビニリデンモノマー単位と、別の任意の共重合されるコモノマー単位、特にテトラフルオロエチレン、トリフルオロエチレン、クロロトリフルオロエチレン、ヘキサフルオロプロペン、塩化ビニリデン、フッ化ビニル、塩化ビニル、または前記コモノマーの少なくとも１つを含有する混合物とから誘導されるコポリマーをいう。さらに、物品、例えばフィルムの形成の際にフッ化ビニリデンポリマーを形成するプレポリマーも包含される。
【００２２】
また別のコモノマー、例えばアクリロニトリル、アクリルアミド、メタクリル酸メチル、メタクリル酸エチル、メタクリル酸ブチル、メタクリル酸オクチル、メタクリル酸、アクリル酸メチル、アクリル酸エチル、アクリル酸ブチル、アクリル酸オクチル、アクリル酸２−ヒドロキシエチル、アクリル酸グリシジル、アクリル酸、無水マレイン酸、酢酸ビニル、スチレン、α−メチルスチレン、トリメトキシビニルシラン、トリエトキシビニルシラン、ノルボルネンおよびブタジエンを最終フィルムの性質を調節するために存在させることができる。
【００２３】
また、ポリフッ化ビニリデンおよびエチレン−テトラフルオロエチレン交互コポリマーなどのオリゴマーおよびプレポリマーを使用することができる。これらの重合性モノマーは、単独で使用することができる、または２以上のコモノマーの組み合わせとして、例えばターポリマーおよびテトラポリマーとして使用することができる。
【００２４】
前記のコモノマーは、ポリマー全体の５０モル％以下の量、好ましくは３０モル％以下の量で存在することができる。存在する場合、これらのコモノマーは、一般的にはポリマー全体の０．５モル％以上、好ましくは１モル％以上、さらに好ましくは２モル％以上の量で含有される。
【００２５】
好ましいポリマーはフッ化ビニリデンを含み、フッ化ビニリデンはトリフルオロエチレン、ヘキサフルオロプロピレンまたはこの両方と共重合されていてもよい。従って、フッ化ビニリデンモノマーは、全ポリマー組成に基づいて、１０〜１００モルパーセント（モル％）の濃度で存在する。この範囲内において、５０モル％以上のフッ化ビニリデンモノマー濃度を使用することができるが、７０モル％以上が好ましい。また、この範囲内において、９０モル％以下のフッ化ビニリデンモノマー濃度が好ましく、８５モル％以下のフッ化ビニリデンモノマー濃度がさらに好ましい。
【００２６】
トリフルオロエチレンモノマーは、存在する場合、フッ化ビニリデンポリマー全体の９０モル％までを構成する。この範囲内において、１０モル％以上のトリフルオロエチレンモノマー濃度を使用することができるが、２０モル％以上のトリフルオロエチレンモノマー濃度が好ましい。また、この範囲内において、５０モル％以下のトリフルオロエチレン濃度が好ましいが、３０モル％以下のトリフルオロエチレン濃度がさらに好ましい。ヘキサフルオロプロピレンモノマーは、存在する場合、フッ化ビニリデンポリマーの全重量の５０モル％までを構成する。１０モル％以上のヘキサフルオロプロピレンモノマー濃度を使用することができるが、１５モル％以上のヘキサフルオロプロピレンモノマー濃度が好ましい。
【００２７】
フッ化ビニリデンポリマーを提供する重合条件はよく知られている。フッ化ビニリデンポリマーは、バルク重合、溶液重合、懸濁重合または乳化重合によって製造することができる。少量の開始剤、例えば有機ペルオキシドを存在させてもよい。重合がいったん起こると、未反応のモノマーは例えば、加熱によって、減圧下にポリマーを置くことによって、適当な溶媒で洗浄することによって、または前記の精製工程の少なくとも１つを含む組み合わせによって除去することができる。さらに、フッ化ビニリデンポリマーは商業的に入手可能であり、例えばコ−（フッ化ビニリデントリフルオロエチレン）は、Ｓｏｌｖａｙ  Ｃｏｒｐｏｒａｔｉｏｎから入手可能である。強誘電体フィルムの形成に適したフッ化ビニリデンポリマーは、５〜２５０キロダルトン（ｋＤａ）の分子量を有することが好ましい。この範囲内において、２０ｋＤａ以上の分子量、好ましくは３０ｋＤａを超える分子量を使用することができ、８０ｋＤａ以下の分子量が好ましく、６０ｋＤａ以下の分子量がさらに好ましい。
【００２８】
本発明者らは、強誘電性ポリマーの諸特性、特に多分散性の制御および向上は本明細書に記載の溶媒の選択について追加のパラメーターを使用して、混合溶媒分別によって確実におよび経済的に得ることができると知見した。この分別方法は、ポリマーを溶媒に溶解することを含み、前記溶媒は僅かにまたは中程度に極性であって、分極性を有するかまたは分極性部分を有するように選択される。非極性と分極性との最適な組み合わせを有する溶媒の選択は、特有の特性、特に特有の多分散性を有する強誘電性ポリマーの優れた分離をもたらす。従って、強誘電性フィルムを形成するための前駆体として前記の分別された強誘電性ポリマーを使用することはそれを用いて製造される強誘電性フィルムの諸特性の制御を可能にする。
【００２９】
従って、好ましい溶媒は、低い極性乃至適度な極性を有し且つ分極性官能基を少なくとも１つ含有するものである。極性の一つの簡便な尺度は、極性溶解度パラメーター成分、δｐ、であり、これはＢａｒｔｏｎによって「Ｈａｎｄｂｏｏｋ  ｏｆ  Ｓｏｌｕｂｉｌｉｔｙ  Ｐａｒａｍｅｔｅｒｓ  ａｎｄ  Ｏｔｈｅｒ  Ｃｏｈｅｓｉｏｎ  Ｐａｒａｍｅｔｅｒｓ」、ＣＲＣ  Ｐｒｅｓｓ、（１９９１）、Ｃｈａｐｔｅｒ  ５に記載されている。２２ＭＰａ１／２未満のδｐを有する溶媒は、低い極性乃至適度な極性を有すると考えられる。この範囲内において、約２０ＭＰａ１／２以下の極性溶解度パラメーターが好ましい。
【００３０】
分極性は一般に分極性官能基が存在することに起因する。分極性官能基としては、例えばニトリル、ハロゲン、芳香族環、ニトロ基、アミン、アルデヒド、ケトン、エステル、アミド、スルホン、アルコールおよびこれらの官能基の組み合わせが挙げられる。さらに、溶媒分子は、エネルギー的に可能な互変異性体、例えばｎ、（ｎ＋２）ジケトン類、β−ケトエステル類、イミド類、エノール類などを生成する複合官能価基を含有することができる。加えて、前記の基のうちの一つとエーテル基との組み合わせも有用である。ある種のハロゲン化溶媒、例えばジクロロメタン、クロロベンゼンおよびｏ−ジクロロベンゼンは、フッ化ビニリデンポリマーおよびコポリマーを溶解しない。溶媒は４〜２０立方オングストローム（Å３）の分極性を有することが好ましい。
【００３１】
さらに、前記ポリマーは前記の溶媒に、好ましくは室温で溶解することが好ましい。ある種のハロゲン化溶媒、例えばジクロロメタン、クロロベンゼンおよびｏ−ジクロロベンゼンはフッ化ビニリデンポリマーおよびコポリマーを溶解しないので、これらのポリマーに使用するのに適していない。好ましい溶解性は２〜５０重量パーセント（ｗｔ％）である。この範囲内において、約５ｗｔ％以上の溶解性が好ましい。製造の観点から溶媒は使用者に対して著しい健康および安全上の危険をもたらさないことが好ましく、例えば、溶媒は３８℃（１００°Ｆ）よりも高い引火点を有すること、非発癌性であること、生殖非毒性、非腐食性、非感作性、および非アレルゲンであることが好ましい。前記にもかかわらずに、環境上または毒性上の危険を示す溶媒は、作業者の暴露および／または環境への放出から守るために適切な予防措置がとられる場合には安全に使用することができる。
【００３２】
上記の特徴を有する適当な溶媒としては、例えば、アセトニトリル、ホルムアミド、ニトロメタン、ニトロエタン、ニトロプロパン、ニトロブタン、ニトロイソプロパン、ニトロイソブテン、ニトロ−ｔｅｒｔ−ブタン、アセトアルデヒド、ギ酸メチル、アセトアミド、Ｎ−メチルホルムアミド、ジメチルスルホン、プロピオニトリル、イソプロピオニトリル、ブチロニトリル、イソ−ブチロニトリル、ｔｅｒｔ−ブチロニトリル、ベンゾニトリル、Ｎ−メチルホルムアミド、Ｎ，Ｎ−ジメチルホルムアミド、炭酸ジエチル、乳酸エチル、乳酸メチル、乳酸プロピル、乳酸ブチル、乳酸イソプロピル、乳酸イソブチル、乳酸ｔｅｒｔ−ブチル、２−メトキシプロピオン酸メチル、２−メトキシプロピオン酸エチル、２−メトキシプロピオン酸プロピル、２−メトキシプロピオン酸イソプロピル、２−メトキシプロピオン酸ブチル、２−メトキシプロピオン酸イソブチル、２−メトキシプロピオン酸ｔｅｒｔ−ブチル、ビアセチル、ペンタン−２，４−ジオン、ヘキサン−２，４−ジオン、ヘキサン−３，５−ジオン、ヘプタン−２，４−ジオン、ヘプタン−３，５−ジオン、ピリジン、２−メチルピリジン、３−メチルピリジン、４−メチルピリジン、３−オキソ−酪酸メチルエステル、３−オキソ−酪酸エチルエステル、３−オキソ−酪酸プロピルエステル、および前記溶媒の１以上を含有する混合物が挙げられる。アニソール、アセトン、エタノール、テトラヒドロフラン、ジオキサンおよびメタノールなどの溶媒はあまり好ましくない。
【００３３】
理論に束縛されるわけではないが、アセトニトリルまたはペンタン−２，４−ジオンなどの分極性溶媒が有効であると考えられる。その理由は、該溶媒がポリマーの比較的非極性の部分およびより極性の部分の両方を溶媒和するためである。おそらくは誘導された双極子相互作用によって、溶媒の非極性特性がポリマーの部分的に正に帯電した水素の多い帯域を溶媒和すると考えられ、これに対して溶媒の分極性官能基が部分的に負に帯電したフッ素の多い帯域を溶媒和すると考えられる。
【００３４】
分別は、沈殿化溶媒（「沈殿剤」）を強誘電性ポリマー溶液に加えて２つの相（例えば、固相と液相）を提供することによって生じる。フッ化ビニリデンポリマー画分は沈殿剤にあまり溶解しない一方で、沈殿剤は第一の溶媒と相溶性である。沈殿性非溶媒は、前記溶媒と相溶性であるように選択され、例えば水、メタノール、エタノール、線状、分岐および環状脂肪族炭化水素、芳香族炭化水素および置換芳香族炭化水素が挙げられる。
【００３５】
本発明で使用するのに適した溶媒−沈殿剤系としては、例えば、アセトニトリルと水の系、ブチロニトリルと水の系、ベンゾニトリルと水の系、およびペンタン−２，４−ジオンとＣ５〜Ｃ１５炭化水素、好ましくはヘキサンの系が挙げられる。
【００３６】
使用する沈殿剤の量は、ポリマーの種類、ポリマーの濃度、沈殿剤の種類、添加中の温度および同様の考慮すべき事項をはじめとする因子に依存する。例えば、沈殿剤を室温で溶液に固相が形成するまで加えて、それによって分子量に基づいてポリマーを分別することができる。より狭い分子量分布を有する画分が固相中に最も一般に認められるが、該画分は分別条件に応じて液相から単離することができると理解されるべきである。
【００３７】
一つの態様において、沈殿剤をポリマー−溶媒の溶液に固相が形成し始めるまで加え、次いで前記溶液の温度を固相（すなわち、沈殿）が前記溶液に再溶解する（すなわち、形成された混濁溶液が再度透明になる）ように高める。次いで、この混合物を制御した方法で冷却してポリマー画分を沈殿させる。溶液の冷却は、１時間当たりにつき１０摂氏温度（℃／時間）未満の速度であることが好ましい。５℃／時間以下の冷却速度が好ましく、１℃／時間以下の冷却速度がさらに好ましく；さらに２４〜７２時間の全冷却時間の範囲であることが好ましい。
【００３８】
別の態様において、沈殿剤は、沈殿が実質的に形成しないように溶液の加熱と同時に加えられる。所定量の沈殿剤を加えた後に、溶液を前記のように制御された冷却に供してポリマー画分を沈殿させる。適当な量および温度はポリマー、溶媒および沈殿剤に依存し、当業者によって容易に決定される。
【００３９】
固体ポリマー画分が溶液からいったん沈殿すると、該固体ポリマー画分は当該技術分野において知られている方法、例えば濾過および遠心分離によって取り出すことができる。所望の画分を含有する相は、例えば固体を母液（すなわち、液相）から濾過することによって単離される。任意に第一の画分を取り出した母液を複数回分別して複数の画分を得ることができる。これらの画分の１以上の単離は、ポリマーの合成中に得られたものよりも狭い分子量分布、好ましくはより均一な組成を有するポリマーをもたらす。
【００４０】
分子量分布を狭めることができる量は、溶液に最初に溶解されるポリマーの分子量および組成、使用する溶媒、ポリマーを分別する回数などに依存する。分別されたポリマーの分子量分布は、最初の分子量分布よりも５〜９０％まで狭めることができる。この範囲内において、分子量分布は、最初の分子量分布よりも１０％以上、２５％以上、好ましくは４０％以上に狭めることができる。また、この範囲内において、前記分子量分布は最初の分子量分布よりも７５％以下、６０％以下、好ましくは５０％以下に狭めることができる。
【００４１】
分別後に、ポリマー画分の分子量分布比率（Ｍｗ／Ｍｎ）（テトラヒドロフランを溶出液として使用し、蒸発光散乱検出器を使用するゲル透過クロマトグラフィーにより測定される）は１．０１〜１．５であることが好ましい。この範囲内において、１．３以下の分子量分布比率が好ましく、１．２以下がさらに好ましい。
【００４２】
いったん分別されると、１以上の単離された画分は、フィルムなどの物品を形成するのに使用することができる。ポリマーは前記の処理中に強誘電特性を有してもよく、またはその後に例えば熱などで処理してポリマーを強誘電性にしてもよいと理解されるべきである。
【００４３】
分別されたポリマーのほかに、適当な皮膜形成性の前駆体組成物は、さらに当該技術分野において知られている添加剤、例えばコーティング特性を向上させる界面活性剤を含有することができる。界面活性剤としては、例えば、ポリオキシエチレンラウリルエーテル、ポリオキシエチレンオクチルフェニルエーテル、ポリオキシエチレンノニルフェニルエーテル、ポリオキシエチレングリコールジラウレート、ポリオキシエチレングリコールジステアレート、並びに有機フルオロ界面活性剤、例えば商品名Ｍｅｇａｆａｘ  Ｆ１７１、Ｆ１７２、Ｆ１７３、Ｆ４７１、Ｒ−０７、Ｒ−０８（大日本インキ化学工業株式会社から入手可能である）、Ｆｌｕｏｒａｄ  ＦＣ１７１、ＦＣ４３０、ＦＣ４３１（３Ｍ  Ｃｏｒｐｒａｔｉｏｎから入手可能である）、ＡＳＡＨＩ  ＧＵＡＲＤ  ＡＧ７１０、Ｓｕｒｆｌｏｎ  Ｓ−３８２、ＳＣ−１０１、ＳＣ−１０２、ＳＣ−１０３、ＳＣ−１０４、ＳＣ−１０５、ＳＣ−１０６（旭硝子株式会社から入手可能である）、ＫＰ３４１（信越化学工業株式会社から入手可能である）、Ｐｏｌｙｆｌｏｗ  Ｎｏ．７５、Ｎｏ．９５（共栄社化学株式会社から入手可能である）、Ｓｉｌｗｅｔ  Ｌ−７６０４（Ｗｉｔｃｏ  Ｃｈｅｍｉｃａｌ  Ｃｏｒｐから入手可能である）、およびＮＢＸ−７、ＮＢＸ−８、ＮＢＸ−１５（株式会社ＮＥＯＳから入手可能である）として商業的に入手可能な界面活性剤、並びに上記の界面活性剤の１以上を含有する混合物が挙げられる。
【００４４】
ポリマーフィルムは、前駆体組成物から湿式法によって、例えば溶媒およびディスパージョンを使用して形成することができる。前記の方法としては、例えばキャスティング、ブレードコーティング、ロールコーティング、スピンコーティング、浸漬およびスプレーコーティング、並びに印刷方法、例えば平板印刷法（ｌｉｔｈｏｇｒａｐｈｙ）、凸版印刷（ｒｅｌｉｅｆ  ｐｒｉｎｔｉｎｇ）、凹版印刷（ｉｎｔａｇｌｉｏ）、多孔板印刷（ｐｅｒｆｏｒａｔｅｄ  ｐｌａｔｅ  ｐｒｉｎｔｉｎｇ）、スクリーン印刷および転写が挙げられる。フィルムを形成するさらに別の湿式法としては、電気化学的方法、例えば電着法、電気重合法、ミセル電解法（例えば、特開昭６３−２４３２９８号参照）、および水の上で形成される単分子膜を使用するラングミュアブロージェット法が挙げられる。また、強誘電性ポリマー前駆体をフィルムに形成する方法としては、前記の種々の方法の少なくとも一つを包含する組み合わせを挙げることができるが、スピンコーティング法が好ましい。
【００４５】
フィルムを形成するための湿式法は、第二の溶媒組成物の使用を必要とし、これはその後に除去される。適当な溶媒組成物は、単一の溶媒を含有していてもよく、または相溶性溶媒の混合物を含有していてもよく、しかもポリマーを溶液中に溶解し、保持する溶媒であって、好ましくは前駆体組成物中に一連の濃度により存在することができる他の溶質を含む。好ましくは溶媒は、少なくとも４ｗｔ％、好ましくは８ｗｔ％よりも多く、さらに好ましくは１０ｗｔ％よりも多くの前駆体組成物を含む溶液を提供するのに有効であって、ここでこれは例えば粒状無機充填剤などの不溶性であるべき成分を除く。溶媒はさらに、蒸発して平滑なフィルム、好ましくは欠陥のないフィルムを形成する溶媒であることができる。加えて、製造の観点から溶媒は、例えば３８℃（１００°Ｆ）よりも高い引火点を有することによって使用者に対して著しい健康および安全上の危険をもたらさないことが好ましい。
【００４６】
実際には、ポリマーフィルム前駆体組成物が溶媒組成物に溶解され、該フィルムは前記の皮膜形成方法の１以上の方法で形成される。例えば、スピンキャスティングにおいて、１〜１０重量パーセント（ｗｔ％）の被膜形成性ポリマーおよび任意の添加剤を含有する溶液は、１分当たり５００〜１０，０００回転（ＲＰＭ）で回転する基体に１５〜３０℃の温度で適用することができる。スピンコートされたフィルムを次いで加熱することができ、例えば８０〜１４５℃でホットプレート上でベークすることができる。
【００４７】
接着促進剤を任意にフィルムの製造に使用することができる。適当な接着促進剤としては、例えばヘキサメチルジシラザン、トリメチルシリルジエチルアミン、Ｎ−（ｎ−ブチル）−３−アミノプロピルトリメトキシシラン、２−アミノエチルトリメトキシシラン、３−アミノプロピルトリエトキシシラン、Ｎ−メチル−ガンマ−アミノ−プロピルトリメトキシシランおよびトリアミノ変性プロピル−トリメトキシシラン（例えば、商品名Ｄｙｎａｓｙｌａｎ−Ｔｒｉａｍｏとして入手可能な接着促進剤、Ｄｙｎａｍｉｔ  Ｎｏｂｅｌ  Ｃｈｅｍｉｅから商業的に入手可能である）、並びに前記の接着促進剤の１以上を含有する混合物が挙げられる。加えて、アクリル、ポリエステルおよびこれらの組み合わせをはじめとする接着層を使用して、活性強誘電層と基体並びに活性強誘電体と上部導体電極の間の接着を促進させることができる。従って、低分子量ポリメチルメタクリレート、ポリメタクリレート、ポリエチレンテレフタレートまたはこれらの組み合わせの溶液を使用して、例えばスピンコーティングによって接着促進層を堆積させることができる。
【００４８】
ポリマーフィルムは、最初に調製された形態で使用してもよいし、または追加の処理工程に供してもよい。例えばポリマーを強誘電性にするための加熱処理、架橋、５キロエレクトロンボルト（ｋｅＶ）を越えるエネルギーおよび０．５マイクロキュリー／平方センチメートル（Ｃ／ｃｍ２）を越える線量を有する電子ビームを用いる照射、または２０ｎｍ未満の波長および１ミリジュール平方センチメートル（ｍＪ．ｃｍ２）を越える線量を有するＸ線を用いる照射に供してもよい。フィルムをまた１以上の軸に沿って延伸し；例えば１００℃〜１３０℃の温度で１分〜１２時間アニールすることによって、加熱処理することができ；フィルムを導電性または半導電性保護層で被覆することができ、これには例えばコロイド状グラファイト、導電性ポリマー、例えば部分イオン化ポリチオフェン、ポリ（３，４−エチレンジオキシチオフェン）−ポリ（スチレンスルホネート）（ＰＥＤＯＴ−ＰＳＳ、Ｂａｙｅｒ  ＡＧによって供給）、または部分イオン化ポリアニリン、あるいは蒸発させた２−アミノ−１Ｈ−イミダゾール−４，５−ジカルボニトリルなどの小分子および蒸発させたテトラチアフルバレン−テトラシアノキノジメタンなどのドナー−アクセプター複合体などが挙げられ、あるいはフィルムはインジウム−酸化スズなどの無機層を有していてもよい。また、追加のコンディショニング工程は、前記の処理の少なくとも一つを含む組み合わせを包含することができる。
【００４９】
ポリマーフィルムの厚みは最終用途に依存する。例えば、ポリマーフィルムをデータ処理デバイスに使用する場合、該フィルムは５〜３５０ナノメートル（ｎｍ）の厚みを有することが好ましい。この範囲内において、１５ｎｍ以上の厚み、好ましくは２０ｎｍ以上の厚みが好ましい。また、この範囲内において、５０ｎｍ以下の厚みであることが好ましく、２５ｎｍ以下の厚みがさらに好ましい。
【００５０】
分別されたポリマーまたはプレポリマーを用いて形成されたフィルムは改良された性質を有し、これは使用したポリマー画分および所望の最終用途に応じて調整することができる。フィルムは３００オングストローム（Å）以下の平均粗さ（これは原子間力顕微鏡（ＡＦＭ）を使用して平均二乗偏差として測定される）を有し得るが、１５０Å以下の平均粗さが好ましく、１００Å以下の平均粗さがさらに好ましく、７５Å以下の平均粗さが最も好ましい。前記の粗さは、データ処理デバイスにおける再現性、信頼性、軽減されたポーリング疲労、良好な電極接触および密度の高い実装（ｄｅｎｓｅ  ｐａｃｋｉｎｇ）に望ましい。
【００５１】
さらに、ポリマーフィルムは、１〜１０ナノメートルの平均結晶ドメインサイズ（ＡＦＭによって測定される）を有する。この範囲内において、８ナノメートル以下の平均ドメインサイズが好ましく、６ナノメートル以下の平均ドメインサイズがさらに好ましく、２ナノメートル以下の平均ドメインサイズが最も好ましい。このようにフィルムは減少した平均ドメインサイズを有し、これはデータ処理デバイスにおける再現性、信頼性、軽減されたポーリング疲労、良好な電極接触、および密度の高い実装に望ましい。
【００５２】
多分散性、ヒステリシスに関連した特性（例えば、飽和電位、保磁力および誘電率）、信頼性（例えば、疲労、老化、時間依存絶縁破壊、インプリントおよび緩和）；速度特性（例えば、スイッチング時間）；および熱力学的特性（例えば、フィルムのキュリー転移温度）をはじめとするその他の種々のフィルム特性を調節することができる。
【００５３】
強誘電性ポリマーフィルムは、１．０〜３以下、好ましくは２以下の多分散性を有することができるが、１．５以下の多分散性がさらに好ましく、１．３以下の多分散性が最も好ましい。
【００５４】
ヒステリシスは、強誘電性ポリマーフィルムに作用する電界を前に誘導された状態から変化させた場合の分極効果に認められる遅れまたは遅延である。ヒステリシスループの形と大きさは、個々の強誘電性物質に特有である。ヒステリシスは、印加された電界（Ｅ）の大きさに対する観察された分極（Ｐ）のプロットで図示することができる。例えば、電界が増大するにつれて、フィルムの結晶ドメインは電界によって配向された状態になる。さらに再配向が生じ得ない場合には、曲線は平坦になる。ここでＥ＝０での分極軸に対して外挿された線との交点での分極値が飽和分極である。ヒステリシスループ上のＥ＝０での分極の大きさが残留分極である。
【００５５】
強誘電性ポリマーフィルムに関して、ポーリング疲労とは、所定の駆動振幅でのヒステリシス曲線の反復循環中の残留分極の低下をいう。例えば、１００メガボルト／メートル（ＭＶ／ｍ）の駆動振幅、すなわちフルスケール（５０ＭＶ／ｍの保磁力、Ｅｃ）では、残留分極は、１００サイクルにおいてそのアンポールド値（ｕｍｐｏｌｌｅｄ  ｖａｌｕｅ）の８０〜９０％まで減少する可能性がある。好ましくは、残留分極の低下は、Ｅｃ＝５０ＭＶ／ｍで１００サイクルにおいて７０％以下であるべきである。０〜７０％の範囲内において、６０％以下の残留分極の低下がさらに好ましいが、５０％以下の残留分極の低下が最も好ましい。
【００５６】
また、Ｆｅｄｏｓｏｖ（Ｅｌｅｃｔｒｉｃａｌ  Ｐｒｏｐｅｒｔｉｅｓ  ｏｆ  Ｆｅｒｒｏｅｌｅｃｔｒｉｃ  Ｐｏｌｙｍｅｒｓ  Ｄｕｒｉｎｇ  ｔｈｅ  Ｓｗｉｔｃｈｉｎｇ  ｏｆ  Ｐｏｌａｒｉｚａｔｉｏｎ，Ｓｅｒｇｉｙ  Ｆｅｄｏｓｏｖ；  ｈｔｔｐ：／／ｗｗｗ．ｔｕ−ｄａｒｍｓｔａｄｔ．ｄｅ／ｆｂ／ｍｓ／ｆｇ／ｅｍ／Ｆｅｒｒｏｅｌｅｋｔｒｉｋａ．ｐｄｆ参照）に従って測定される、強誘電性ポリマーフィルムの残留分極と飽和分極との間の差は、０．１〜７０ミリクーロン／平方メートル（ｍＣ／ｍ２）である。この範囲内において、５０ｍＣ／ｍ２以下の差が好ましく、２５ｍＣ／ｍ２以下の差がさらに好ましい。保磁力はヒステリシスループの水平切片として定義される（Ｅｃと命名する）。強誘電性ポリマーフィルムは、例えば、純粋なフッ化ビニリデンポリマーに比べてよりスクエアなヒステリシスループに合致した２０〜８０メガボルト／メートル（ＭＶ／ｍ）の保磁力を有することが好ましい。また、強誘電性ポリマーフィルムは、２０〜８０ＭＶ／ｍの保磁力（Ｃｈｒｉｓｔｉｅら、Ｊ．Ｐｏｌｙｍｅｒ  Ｓｃｉ．：Ｐａｒｔ  Ｂ、Ｖｏｌ．３５、ｐ．２６７１、（１９９７）に従って測定される）を有することが好ましい。この範囲内において、３０ＭＶ／ｍ以上の保磁力が好ましく、４０ＭＶ／ｍ以上の保磁力がさらに好ましい。
【００５７】
強誘電性ポリマーフィルムの別の特性は微分誘電率であり、これは曲線の任意の位置で測定されるヒステリシスループの傾きである。Ｅｃでの強誘電材料の微分誘電率は、０．５〜１５ナノクーロン／メートル  ボルト（ｎＣ／ｍ＊Ｖ）であることが好ましい。この範囲内において、１以上の微分誘電率が好ましく、２．５ｎＣ／ｍ＊Ｖ以上の微分誘電率がさらに好ましい。
【００５８】
知られているように、ポリマーフィルムの強誘電特性は、該ポリマーをその強誘電状態からその常誘電状態に変化させることによって消失され得る。これらの同じ特性は、強誘電状態に戻るポリマーのその後の転化時に再現させることができる。かかる熱力学的状態の変化は、例えば、温度の変化により生じさせることができる。キュリー転移温度（Ｔｃと略記される場合が多い）は、この状態変化が生じる温度である。強誘電性ポリマーフィルムのキュリー転移温度は、９０〜１４５℃であることが好ましい。この範囲内において、１００℃以上のキュリー転移温度が好ましく、１１０℃以上のキュリー転移温度がさらに好ましい。
【００５９】
分別されたポリマーフィルム、例えば、より狭い分子量分布および／または１．３未満の分子量分布比率を有するフィルムは、強誘電性である場合、データ処理デバイスに使用することができ、これには例えばＧｕｄｅｓｅｎらの米国特許出願第２００２／００４４４８０号に記載されているメモリーセルを構成する論理エレメントが含まれる。前記のデバイスは、例えば強誘電性ポリマーフィルムが帯状電極の第一の電極構造物と第二の電極構造物の間の連続層またはシートとして配置されることが好ましいデータ記憶デバイスである。第一の電極構造物と第二の電極構造物は、必要な大きさにされ、位置決めされ、配置されて二次元ｘ、ｙ−マトリックスを形成する。ただし、例えば、ｘ電極はマトリックスにおいて行（ｃｏｌｕｍｎ）であり、ｙ電極はマトリックスにおいて列（ｒｏｗ）である。電極マトリックスのｘ電極とｙ電極の間の交点で強誘電性ポリマーフィルムの一部は、電極駆動および出力信号の検出のためのドライバーおよび制御回路それぞれに電気的に連結された論理素子を形成し、このようにしてデータ処理デバイスを形成する。
【実施例】
【００６０】
本発明を下記の非限定的な実施例によりさらに説明する。
ポリ（フッ化ビニリデン−ｃｏ−トリフルオロエチレン）（７８モル％／２２モル％）を、Ｓｏｌｖａｙ  Ｃｏｒｐｏｒａｔｉｏｎから入手した。このポリマー約１重量％をアセトニトリルに溶解した。水を溶液に溶液が混濁するまで加えた。この溶液を次いで、混濁溶液が透明になるまで約４５℃に加熱した。この加熱溶液を分液ろうとに移し、断熱チャンバー中で白熱電球と、温度を維持するための温度制御装置とを使用して室温よりも１〜３℃高い一定温度で一夜保持した。約１４時間後に、濃厚な画分が分液ろうとの底に形成された。この画分を取り出し、透明画分（すなわち、母液）をさらに抽出するためにフラスコに移した。濃厚な分別されたポリマー部分を減圧下で乾燥し、得られた画分の分子量と分子量分布を、テトラヒドロフランを溶出液として使用し且つ蒸発光散乱検出を使用してゲル透過クロマトグラフィーにより測定した。この方法により得られた画分の分子量分布は１．０７であった。
【００６１】
図１は、（ａ）分別されていないフッ化ビニリデンポリマー組成物；（ｂ）テトラヒドロフランを用いて分別されたポリマー組成物；および（ｃ）アセトニトリルを用いて分別されたポリマー組成物を表すクロマトグラムである。図１から認めることができるように、ＴＨＦを用いた分別は分子量分布の顕著な向上をもたらさないが、これに対してアセトニトリルを用いた分別は明らかにより狭い分子量分布を有する組成物をもたらす。
【図面の簡単な説明】
【００６２】
【図１】図１は、（ａ）分別されていないポリマー組成物；（ｂ）本発明によらない対照の溶媒組成物（テトラヒドロフラン）を用いて分別されたフッ化ビニリデンポリマー組成物；および（ｃ）分極性官能基を少なくとも１つ有する溶媒（アセトニトリル）を用いて分別され且つ上記よりも狭い分子量分布を有するフッ化ビニリデンポリマー組成物を表すクロマトグラムである。
【図１】
2004256818.tif 000002
【外国語明細書】
2004256818000001.pdf
2004256818000002.pdf
2004256818000003.pdf
2004256818000004.pdf